【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  フリーラジカル重合でエポキシ官能性ポリマー生成物を製造する連続高温重合方法であって、
（ａ）連続的に、
（ｉ）少なくとも１種のエポキシ官能性アクリルモノマー、
（ｉｉ）少なくとも１種の非官能性メタクリレートモノマー、および
（ｉｉｉ）少なくとも１種の非官能性アクリレートモノマー
を含むモノマーを反応器に充填する工程、ならびに
（ｂ）ポリマー生成物が実質的にゲル粒子なしに生成するように、有効時間の間反応器
内を有効温度に保ち、モノマーを重合させてポリマー生成物を製造する工程、
からなる連続高温重合方法。
【請求項２】  工程（ａ）が、モノマーの全重量に対して４０重量％までの溶剤を反応器に連続的に充填する工程をさらに含む請求項１記載の連続高温重合方法。
【請求項３】  有効温度が約１６０℃から約２７０℃、反応器内のモノマーの有効滞留時間が６０分より短い請求項１記載の連続高温重合方法。
【請求項４】  エポキシ官能性アクリルモノマーがグリシジルメタクリレートである請求項１記載の連続高温重合方法。
【請求項５】  モノマーが、少なくとも１種の非官能性スチレンモノマーをさらに含む請求項１記載の連続高温重合方法。
【請求項６】  モノマーが、少なくとも２種の異なる非官能性メタクリレートモノマーを含む請求項１記載の連続高温重合方法。
【請求項７】  モノマーが、少なくとも２種の異なる非官能性メタクリレートモノマー、および少なくとも１種の非官能性スチレンモノマーをさらに含む請求項１記載の連続高温重合方法。
【請求項８】  工程（ａ）が、少なくとも１種のフリーラジカル重合開始剤を反応器に連続的に充填する工程をさらに含む請求項１記載の連続高温重合方法。
【請求項９】  フリーラジカル重合開始剤がジ−ｔ−アミルパーオキサイドである請求項８記載の連続高温重合方法。
【請求項１０】  非官能性アクリレートモノマーがシクロヘキシルアクリレートである請求項１記載の連続高温重合方法。
【請求項１１】  シクロヘキシルアクリレートを、モノマーの全重量に対して少なくとも５重量％の量で添加する請求項１０記載の連続高温重合方法。
【請求項１２】  シクロヘキシルアクリレートを、モノマーの全重量に対して約１０重量％より多い量で添加する請求項１０記載の連続高温重合方法。
【請求項１３】  シクロヘキシルアクリレートが、モノマーの全重量に対して２０重量％までの量で存在する請求項１０記載の連続高温重合方法。
【請求項１４】  非官能性アクリレートモノマーがイソボルニルアクリレートである請求項１記載の連続高温重合方法。
【請求項１５】  反応器にモノマーを連続的に充填する前に、好適な溶剤で反応器を前洗浄する工程をさらに含む請求項１記載の連続高温重合方法。
【請求項１６】  反応器を前洗浄するのに好適な溶剤がＮ−メチルピロリドンである請求項１５記載の連続高温重合方法。
【請求項１７】  工程（ａ）が、
（ｉ）モノマーの全重量に対して約１５重量％から約６０重量％のエポキシ官能性ア
クリルモノマー、
（ｉｉ）モノマーの全重量に対して約８５重量％までの、非官能性メタクリレートモ
ノマーおよび非官能性アクリレートモノマーの組合わせ、
（ｉｉｉ）モノマーの１モル当たり約０．０００５から約０．０６モルの少なくとも
１種のフリーラジカル重合開始剤、
（ｉｖ）モノマーの全重量に対して０重量％から約２５重量％の少なくとも１種の非
官能性スチレンモノマー、および
（ｖ）モノマーの全重量に対して０重量％から約１５重量％の溶剤、
を反応器に連続的に充填する工程をさらに含む請求項１記載の連続高温重合方法。
【請求項１８】  非官能性メタクリレートモノマーおよび非官能性アクリレートモノマーが、メチルメタクリレート、ブチルメタクリレート、ブチルアクリレート、イソブチルメタクリレート、シクロヘキシルメタクリレート、イソボルニルメタクリレートおよびこれらの組合わせからなる群から選択される請求項１記載の連続高温重合方法。
【請求項１９】  合計で少なくとも６０重量％のエポキシ官能性メタクリレートモノマーおよび非官能性メタクリレートモノマーが、ポリマー生成物中に組み込まれる請求項１記載の連続高温重合方法。
【請求項２０】  フリーラジカル重合でエポキシ官能性ポリマー生成物を製造する連続高温重合方法であって、
（ａ）連続的に、
（ｉ）少なくとも１種のエポキシ官能性アクリルモノマー、および
（ｉｉ）少なくとも１種の非官能性スチレンモノマー、
を含むモノマーを反応器に充填する工程、ならびに
（ｂ）ポリマー生成物が実質的にゲル粒子なしに生成するように、有効時間の間反応器
内を有効温度に保ち、モノマーを重合させてポリマー生成物を製造する工程、
からなる連続高温重合方法。
【請求項２１】  工程（ａ）が、少なくとも１種の溶剤を反応器に連続的に充填する工程をさらに含む請求項２０記載の連続高温重合方法。
【請求項２２】  工程（ａ）が、少なくとも１種のフリーラジカル重合開始剤を反応器に連続的に充填する工程をさらに含む請求項２０記載の連続高温重合方法。
【請求項２３】  有効温度が約１７５℃から約２５０℃、また反応器内のモノマーの有効滞留時間が１５分より短い請求項２０記載の連続高温重合方法。
【請求項２４】  非官能性スチレンモノマーがスチレンである請求項２０記載の連続高温重合方法。
【請求項２５】  エポキシ官能性モノマーがグリシジルメタクリレートである請求項２０記載の連続高温重合方法。
【請求項２６】  反応器にモノマーを連続的に充填する前に、好適な溶剤で反応器を前洗浄する工程をさらに含む請求項２０記載の連続高温重合方法。
【請求項２７】  反応器を前洗浄するのに好適な溶剤がＮ−メチルピロリドンである請求項２６記載の連続高温重合方法。
【請求項２８】  （ａ）請求項１記載の方法により製造されるポリマー生成物、および
（ｂ）前記ポリマー生成物と組み合わせた場合に粉体コーティング組成物を作成するの
に十分な他の材料、
からなる粉体コーティング組成物。
【請求項２９】  （ａ）請求項２０記載の方法により製造されるポリマー生成物、および
（ｂ）前記ポリマー生成物と組み合わせた場合に粉体コーティング組成物を作成するの
に十分な他の材料、
からなる粉体コーティング組成物。
【請求項３０】  粉体コーティング組成物であって、
（ａ）ポリマー生成物であって、
（ｉ）モノマーの全重量に対して約１重量％から１００重量％の少なくとも１種のエ
ポキシ官能性アクリルモノマー、
（ｉｉ）任意に、モノマーの全重量に対して０重量％から９９重量％の、非官能性フ
リーラジカル重合性モノマーである少なくとも１種の非官能性モノマー、
を含むモノマーから重合され、少なくとも４０重量％の重合したエポキシ官能性モノ
マーを含むポリマー生成物、ならびに
（ｂ）前記ポリマー生成物と組み合わせた場合に粉体透明コーティング組成物を作成す
るのに十分な他の材料、
からなり、標準条件で１．２以下のデルタｂ値を示す粉体透明コーティング組成物。
【請求項３１】  粉体コーティング組成物であって、
（ａ）ポリマー生成物であって、
（ｉ）モノマーの全重量に対して約１５重量％から約６０重量％の少なくとも１種の
エポキシ官能性アクリルモノマー、
（ｉｉ）モノマーの全重量に対して約８５重量％までの、非官能性アクリレートモノ
マー、非官能性メタクリレートモノマーおよびこれらの組合わせからなる群から選
択される少なくとも１種の非官能性モノマーであり、
前記モノマーは重合してポリマー生成物となり、および
（ｉｉｉ）モノマーの全重量に対して０重量％から約２５重量％の少なくとも１種の
非官能性スチレンモノマー、
を含むモノマーから重合され、
少なくとも４０重量％の重合したエポキシ官能性モノマーを含むポリマー生成物、な
らびに
（ｂ）ポリマー生成物と組み合わせた場合に粉体透明コーティング組成物を作成するの
に十分な他の材料、
からなり、標準条件で１．２以下のデルタｂ値を示す粉体コーティング組成物。
【請求項３２】  （ａ）請求項１記載の方法により製造されたポリマー生成物、および
（ｂ）前記ポリマー生成物と組み合わせたときに液体コーティング組成物を作成するの
に十分な他の材料、
からなる液体コーティング組成物。
【請求項３３】  （ａ）請求項２０記載の方法により製造されたポリマー生成物、および
（ｂ）前記ポリマー生成物と組み合わせたときに液体コーティング組成物を作成するの
に十分な他の材料、
からなる液体コーティング組成物。
【請求項３４】  液体コーティング組成物であって、
（ａ）ポリマー生成物であって、
（ｉ）モノマーの全重量に対して約１重量％から１００重量％の少なくとも１種のエ
ポキシ官能性アクリルモノマー、
（ｉｉ）任意に、モノマーの全重量に対して０重量％から約９９重量％の、非官能性
フリーラジカル重合性モノマーである少なくとも１種の非官能性モノマー、
を含むモノマーから重合されるポリマー生成物、および
（ｂ）前記ポリマー生成物と組み合わせた場合に液体透明コーティング組成物を作成す
るのに十分な他の材料、
からなり、標準条件で１．２以下のデルタｂ値を示す液体コーティング組成物。
【請求項３５】液体透明コーティング組成物であって、
（ａ）ポリマー生成物であって、
（ｉ）モノマーの全重量に対して約１５重量％から約６０重量％の少なくとも１種の
エポキシ官能性アクリルモノマー、
（ｉｉ）モノマーの全重量に対して約８５重量％までの、非官能性アクリレートモノ
マー、非官能性メタクリレートモノマーおよびこれらの組合わせからなる群から選
択される少なくとも１種の非官能性モノマー、および
（ｉｉｉ）モノマーの全重量に対して０重量％から約２５重量％の少なくとも１種の
非官能性スチレンモノマー、
を含むモノマーから重合されるポリマー生成物、ならびに
（ｂ）前記ポリマー生成物と組み合わせた場合に液体透明コーティング組成物を作成す
るのに十分な他の材料、
からなり、標準条件で１．２以下のデルタｂ値を示す液体透明コーティング組成物。
【請求項３６】  フリーラジカル重合でエポキシ官能性ポリマー生成物を製造する連続高温重合方法であって、
（ａ）好適な溶剤で反応器を前洗浄する工程、
（ｂ）連続的に、
（ｉ）少なくとも１種のエポキシ官能性アクリルモノマー、および
（ｉｉ）任意に、非官能性フリーラジカル重合性モノマーである少なくとも１種の非
官能性モノマー、
を含むモノマーを反応器に充填する工程、ならびに
（ｃ）有効時間の間反応器内を有効温度に保ち、モノマーを重合させてポリマー生成物
を製造する工程、
からなる連続高温重合方法。
【請求項３７】  工程（ｂ）が、少なくとも１種のフリーラジカル重合性開始剤を反応器に連続的に充填する工程をさらに含む請求項３６記載の連続高温重合方法。
【請求項３８】  工程（ｂ）が、少なくとも１種の非官能性スチレンモノマーを反応器に連続的に充填する工程をさらに含む請求項３６記載の連続高温重合方法。
【請求項３９】  工程（ｂ）が、少なくとも１種の溶剤を反応器に連続的に充填する工程をさらに含む請求項３６記載の連続高温重合方法。
【請求項４０】  少なくとも１種の非官能性メタクリレートまたは少なくとも１種の非官能性アクリレートを反応器に連続的に充填する請求項３６記載の連続高温重合方法。
【請求項４１】  各非官能性アクリレートモノマーのホモポリマーのＴｇが３０℃以下である請求項４０記載の連続高温重合方法。
【請求項４２】  各非官能性アクリレートモノマーのホモポリマーのＴｇが３０℃より高い請求項４０記載の連続高温重合方法。
【請求項４３】  工程（ｂ）が、
（ｉ）モノマーの全重量に対して約１５重量％から約６０重量％のエポキシ官能性ア
クリルモノマー、
（ｉｉ）モノマーの全重量に対して約６０重量％までの非官能性メタクリレートモノ
マー、
（ｉｉｉ）モノマーの全重量に対して約２５重量％までの非官能性アクリレートモノ
マー、
（ｉｖ）モノマーの１モル当たり約０．０００５から約０．０６モルの少なくとも１
種のフリーラジカル重合開始剤、
（ｖ）モノマーの全重量に対して約２５重量％までの少なくとも１種の非官能性スチ
レンモノマー、および
（ｖｉ）モノマーの全重量に対して約１５重量％までの溶剤、
を反応器に連続的に充填する工程をさらに含む請求項３６記載の連続高温重合方法。
【請求項４４】  エポキシ官能性アクリルモノマーがグリシジルメタクリレートである請求項３６記載の連続高温重合方法。
【請求項４５】  少なくとも１種の非官能性アクリレートモノマーを反応器に連続的に充填し、前記非官能性アクリレートモノマーが、シクロヘキシルアクリレート、イソボルニルアクリレート、およびこれらの組み合わせからなる群から選択される請求項３６記載の連続高温重合方法。
【請求項４６】  少なくとも１種の非官能性メタクリレートモノマーを反応器に連続的に充填し、前記非官能性メタクリレートモノマーが、メチルメタクリレート、ブチルメタクリレート、イソブチルメタクリレート、シクロヘキシルメタクリレート、イソボルニルメタクリレートおよびこれらの組合わせからなる群から選択される請求項３６記載の連続高温重合方法。
【請求項４７】  フリーラジカル重合でエポキシ官能性ポリマー生成物を製造する連続高温重合方法であって、
（ａ）連続的に、
（ｉ）少なくとも１種のエポキシ官能性アクリルモノマー、および
（ｉｉ）任意に、非官能性フリーラジカル重合性モノマーである少なくとも１種の非
官能性モノマー、
を含むモノマーを反応器に充填する工程、ならびに
（ｂ）有効時間の間反応器内を有効温度に保ち、モノマーを重合させてポリマー生成物
を製造する工程、
からなり、反応器がエポキシ反応性アクリルモノマーと反応する官能基を有しない溶剤をさらに含む連続高温重合方法。
【請求項４８】  溶剤がＯＨ、ＣＯＯＨおよびＮＨ２基を有しない請求項４７記載の連続高温重合方法。